(57)【要約】【課題】光学性能に優れたプリズムシートを提供する【解決手段】樹脂組成物の硬化物からなり、一方向に延在する複数のリニアプリズムが配置された面を有するプリズムシートであって、前記樹脂組成物の硬化物のガラス転移温度（Ｔｇ）が１００℃以上であり、前記樹脂組成物の硬化物の５０℃における貯蔵弾性率（Ｅ’５０）が、２．５×１０９［Ｐａ］以上であり、前記リニアプリズム表面の算術平均粗さ（Ｒａ）が２０ｎｍ以下である、プリズムシート。【選択図】図１
2018054827.tif 000002
【特許請求の範囲】
【請求項１】
樹脂組成物の硬化物からなり、一方向に延在する複数のリニアプリズムが配置された面を有するプリズムシートであって、
前記樹脂組成物の硬化物のガラス転移温度（Ｔｇ）が１００℃以上であり、
前記樹脂組成物の硬化物の５０℃における貯蔵弾性率（Ｅ’５０）が、２．５×１０９［Ｐａ］以上であり、
前記リニアプリズム表面の算術平均粗さ（Ｒａ）が２０ｎｍ以下である、プリズムシート。
【請求項２】
前記樹脂組成物の硬化物の１００℃における貯蔵弾性率（Ｅ’１００）と、前記樹脂組成物の硬化物の３０℃における貯蔵弾性率（Ｅ’３０）との比（Ｅ’３０／Ｅ’１００）が、０．８以上５．０以下である、請求項１に記載のプリズムシート。
【請求項３】
請求項１又は２に記載のプリズムシートのリニアプリズムが配置された面側に、反射層と、樹脂層とを有する、光学シート。
【請求項４】
請求項３に記載の光学シートと、前記光学シートに映像光を投影する映像源と、を備える表示装置。
【請求項５】
少なくとも単官能（メタ）アクリレートと、多官能（メタ）アクリレートを含有し、前記多官能（メタ）アクリレートが、トリシクロデカン骨格を有する多官能（メタ）アクリレートを含む、プリズムシート用樹脂組成物。
【発明の詳細な説明】
【技術分野】
【０００１】
本発明は、プリズムシート、光学シート、表示装置、及びプリズムシート用樹脂組成物に関する。
【背景技術】
【０００２】
液晶表示装置等のディスプレイは、広くバックライトユニットが用いられている。当該バックライトユニットは、光源からの光を均一化するために導光板や拡散板を介して、表示面側に光を出射する。当該出射光の正面輝度を向上するために、導光板や拡散板の光出射面側にプリズムシートを配置することが知られている。
【０００３】
また、ＬＣＤ（Ｌｉｑｕｉｄ  Ｃｒｙｓｔａｌ  Ｄｉｓｐｌａｙ）等の映像源を、光学系を介して観察者に観察させる表示装置が提案されている（例えば、特許文献１）。
このような表示装置は、例えば、自動車のフロントウィンドウに光学シートを配置して、映像源から投影された映像光を、光学シートを介して運転者側へ反射させるヘッドアップディスプレイに適用されている。当該ヘッドアップディスプレイにおいては、表示される映像によって観察者の視界が遮られてしまうため、前記光学シートとしてハーフミラー等を用いて、映像光と外界の光とを重ねて見せる、いわゆるシースルーにする場合がある。
【０００４】
本発明者らは特許文献２において、第１傾斜面と第２傾斜面とを有する単位光学形状が複数配列された第１光学形状層と、前記第１傾斜面状に形成された半透過型反射層とを有する特定の半透過型反射シートを開示している。
【先行技術文献】
【特許文献】
【０００５】
【特許文献１】特開２０１０−７８８６０号公報
【特許文献２】特開２０１６−１４３０５３号公報
【発明の概要】
【発明が解決しようとする課題】
【０００６】
特許文献２に記載の半透過型反射シートにおいては、半透過型反射層は金属層が用いられている。また、当該金属層の代わりに後述する誘電体膜を用いることもできる。いずれの場合も反射層は薄層であり、当該薄層の平坦性は、下地となる光学形状層の表面の影響を受けやすく、当該光学形状層の平坦性が悪い場合には、前記反射層の鏡面性が低下する場合があった。
また、プリズムシートの光学性能の観点からも、プリズム表面の平坦性が求められている。
【０００７】
本発明は、上記実情に鑑みてなされたものであり、表面が平坦で、形状変化が抑制されたプリズムシートを形成可能なプリズムシート用樹脂組成物、光学性能に優れたプリズムシート、透過性と鏡面性に優れた光学シート、及び、当該光学シートを備えた表示装置を提供することを目的とする。
【課題を解決するための手段】
【０００８】
本発明に係るプリズムシートは、樹脂組成物の硬化物からなり、一方向に延在する複数のリニアプリズムが配置された面を有するプリズムシートであって、
前記樹脂組成物の硬化物のガラス転移温度（Ｔｇ）が１００℃以上であり、
前記樹脂組成物の硬化物の５０℃における貯蔵弾性率（Ｅ’５０）が、２．５×１０９［Ｐａ］以上であり、
前記リニアプリズム表面の算術平均粗さ（Ｒａ）が２０ｎｍ以下であることを特徴とする。
【０００９】
本発明のプリズムシートにおいては、前記樹脂組成物の硬化物の１００℃における貯蔵弾性率（Ｅ’１００）と、前記樹脂組成物の硬化物の３０℃における貯蔵弾性率（Ｅ’３０）との比（Ｅ’３０／Ｅ’１００）が、０．８以上５．０以下であることが、プリズムシートの形状変化が抑制される点から好ましい。
【００１０】
本発明に係る光学シートは、前記本発明に係るプリズムシートのリニアプリズムが配置された面側に、反射層と、樹脂層とを有することを特徴とする。
【００１１】
本発明に係る表示装置は、前記本発明に係る光学シートと、前記光学シートに映像光を投影する映像源と、を備えることを特徴とする。
【００１２】
また、本発明に係るプリズムシート用樹脂組成物は、少なくとも単官能（メタ）アクリレートと、多官能（メタ）アクリレートを含有し、前記多官能（メタ）アクリレートが、トリシクロデカン骨格を有する多官能（メタ）アクリレートを含むことを特徴とする。
【００１３】
本発明によれば、表面が平坦で、形状変化が抑制されたプリズムシートを形成可能なプリズムシート用樹脂組成物、光学性能に優れたプリズムシート、透過性と鏡面性に優れた光学シート、及び、当該光学シートを備えた表示装置を提供することができる。
【図面の簡単な説明】
【００１４】
【図１】図１は、本発明に係るプリズムシートの一実施形態を模式的に示す斜視図である。
【図２】図２は、本発明に係るプリズムシートの別の一実施形態を模式的に示す斜視図である。
【図３】図３は、図２におけるプリズムシートのＢ−Ｂ'断面の一部を模式的に示す断面図である。
【図４】図４は、本発明に係る光学シートの一実施形態を模式的に示す斜視図である。
【図５】図５は、図４における光学シートのＣ−Ｃ'断面の一部を模式的に示す断面図である。
【図６】図６は、本発明に係る表示装置の一実施形態を示す概念図である。
【発明を実施するための形態】
【００１５】
以下、本発明の実施の形態や実施例などを、図面等を参照しながら説明する。但し、本発明は多くの異なる態様で実施することが可能であり、以下に例示する実施の形態や実施例等の記載内容に限定して解釈されるものではない。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。また、説明の便宜上、上方又は下方という語句を用いて説明する場合があるが、上下方向が逆転してもよい。
本明細書において、ある部材又はある領域等のある構成が、他の部材又は他の領域等の他の構成の「上に（又は下に）」あるとする場合、特段の限定が無い限り、これは他の構成の直上（又は直下）にある場合のみでなく、他の構成の上方（又は下方）にある場合を含み、すなわち、他の構成の上方（又は下方）において間に別の構成要素が含まれている場合も含む。
なお、本明細書において用いる、形状や幾何学的条件並びにそれらの程度を特定する、例えば、「平行」、「垂直」、「同一」等の用語や長さや角度の値等については、厳密な意味に縛られることなく、同様の機能を期待し得る程度の範囲を含めて解釈することとする。
【００１６】
本発明において光には、可視及び非可視領域の波長の電磁波、さらには放射線が含まれ、放射線には、例えばマイクロ波、電子線が含まれる。具体的には、波長５μｍ以下の電磁波、及び電子線のことをいう。
本発明において（メタ）アクリルとは、アクリル又はメタアクリルの各々を表し、（メタ）アクリレートとは、アクリレート又はメタクリレートの各々を表す。
【００１７】
１．プリズムシート
本発明に係るプリズムシートは、樹脂組成物の硬化物からなり、一方向に延在する複数のリニアプリズムが配置された面を有するプリズムシートであって、
前記樹脂組成物の硬化物のガラス転移温度（Ｔｇ）が１００℃以上であり、
前記樹脂組成物の硬化物の５０℃における貯蔵弾性率（Ｅ’５０）が、２．５×１０９［Ｐａ］以上であり、
前記リニアプリズム表面の算術平均粗さ（Ｒａ）が２０ｎｍ以下であることを特徴とする。
【００１８】
本発明のプリズムシートについて図を参照して説明する。図１及び図２は、それぞれ本発明に係るプリズムシートの一実施形態を模式的に示す斜視図である。また図３は図２におけるプリズムシートのＢ−Ｂ'断面の一部を模式的に示す断面図である。
図１及び図２の例に示されるように、本発明のプリズムシートは、一方向に延在する複数のリニアプリズム１が互いに平行に配置された面を有している。なお、本発明においては、各リニアプリズムが形成する凸条部と平行な方向（図１の矢印Ａ）を、単に延在方向ということがある。
各リニアプリズムの断面形状は特に限定されず、図１の例に示されるような、立ち上がり角の等しい二等辺三角形であってもよく、図２及び図３の例に示されるような立ち上がり角の異なる三角形であってもよい。なお、リニアプリズムの断面形状は、当該リニアプリズムの断面における付け根位置（例えば図３におけるａ及びｂ）と頂点（例えば図３におけるｃ）により形成される三角形をいうものとする。本明細書においてリニアプリズムが図２及び図３の例に示されるような立ち上がり角の異なる三角形である場合、便宜的に２つの角の角度をα、β（α＜β）とし、α側の角を形成する斜面を第１傾斜面、β側の角を形成する斜面を第２斜面ということがある。また、当該図３の例において、リニアプリズム断面内の頂点ｃから線分ａｂへの垂線の長さをリニアプリズムの高さＨとする。
また、複数のリニアプリズムは、略平行に配置されており、隣接するリニアプリズムの頂点間の距離を配列ピッチＰということがある。
【００１９】
上記プリズム面及びリニアプリズムの形状は、プリズムシートの用途に応じて適宜設計されるものであり、特に限定されない。例えば、後述する光学シートの場合、配列ピッチＰは１００μｍ以上９００μｍ以下であることが好ましい。また、リニアプリズムの形状は、立ち上がり角αが５度以上３０度以下、立ち上がり角βが７０度以上１１０度以下、高さＨが１０μｍ以上３５０μｍ以下であることが好ましく、更に、立ち上がり角αが１０度以上１８度以下、立ち上がり角βが９０度以下、高さＨが３５μｍ以上２９０μｍ以下であることが好ましい。
【００２０】
本発明者らは、鋭意検討した結果、上記のプリズム面に金属層等の反射層を形成する場合、当該反射層が形成される傾斜面の平坦性が高く、また、リニアプリズムを形成する樹脂として温度変化による収縮の小さい樹脂を選択することにより、半透過型の金属層の鏡面性が格段に向上するとの知見を得た。半透過型の反射層は薄膜とする必要があるため、当該反射層の下地となるプリズム面の平坦性の影響を大きく受けるものであった。本発明のプリズムシートは、上記リニアプリズムが、樹脂組成物の硬化物からなり、当該樹脂組成物の硬化物として、ガラス転移温度（Ｔｇ）が１００℃以上であり、且つ、当該樹脂組成物の硬化物の５０℃における貯蔵弾性率（Ｅ’５０）が、２．５×１０９［Ｐａ］以上であるものを選択して用いることにより、当該プリズムシートの製造時や、使用時における温度変化による樹脂の収縮が生じにくく、リニアプリズム表面の算術平均粗さ（Ｒａ）が２０ｎｍ以下とすることができ、表面が平坦で、形状変化が抑制されたプリズムシートを得ることができる。そのため、透過性と鏡面性とに優れた金属層を形成することができる。
【００２１】
［樹脂組成物の硬化物のガラス転移温度（Ｔｇ）］
本発明のプリズムシートにおいては、リニアプリズムを構成する樹脂組成物の硬化物のガラス転移温度（Ｔｇ）が１００℃以上である。ガラス転移温度が１００℃以上であるため、プリズムシートの製造時や使用時におけるリニアプリズムの変形を抑制することができ、光学性能に優れたプリズムシートや、透過性と鏡面性に優れた光学シートを得ることができる。本発明において樹脂組成物の硬化物のガラス転移温度は、中でも１１０℃以上であることが好ましく、１２０℃以上であることが好ましい。一方、樹脂組成物の硬化物のガラス転移温度の上限は特に限定されないが、例えば、３００℃以下とすることができ、プリズムシート製造の容易性の点からは２００℃以下であることがより好ましい。
本発明において樹脂組成物の硬化物のガラス転移温度（Ｔｇ）は、後述する動的粘弾性装置により、後述する貯蔵弾性率と共に測定することができる。
【００２２】
［貯蔵弾性率］
本発明のプリズムシートは、当該プリズムシートを構成する樹脂組成物の硬化物の５０℃における貯蔵弾性率（Ｅ’５０）が、２．５×１０９［Ｐａ］以上である。５０℃における貯蔵弾性率が２．５×１０９［Ｐａ］以上であるため、後述する光学シートの形成時や、プリズムシートの使用時におけるリニアプリズムの傷つきが抑制されて、透過性と鏡面反射性に優れた光学シートを得ることができる。本発明においては、中でも、Ｅ’５０が、２．８×１０９［Ｐａ］以上であることが好ましい。一方、貯蔵弾性率の上限は特に限定されないが、例えば、１．０×１０１０［Ｐａ］以下とすることができ、５．０×１０９［Ｐａ］以下とすることが好ましい。
【００２３】
本発明において貯蔵弾性率（Ｅ’）は、ＪＩＳ  Ｋ７２４４に準拠して、以下の方法により測定される。
まず、測定対象となる樹脂組成物の塗膜を、例えば光照射などにより十分に硬化させて、平坦で、基材を有しない、厚さ１ｍｍ、幅５ｍｍ、長さ２０ｍｍの試料とする。
次いで、５０℃下、上記試料の長さ方向に１０Ｈｚで２５ｇの周期的外力を加え、動的粘弾性を測定することにより、５０℃における、Ｅ’（Ｅ’５０）が求められる。また、後述するＥ’３０やＥ’１００は、測定時の温度を変更して同様に測定することができる。なお、測定装置としては、例えば、ＴＡ  Ｉｎｓｔｒｕｍｅｎｔｓ製、動的粘弾性測定装置ＲＳＡ−Ｇ２等を用いることができる。
【００２４】
さらに本発明においては、前記プリズムシートを構成する樹脂組成物の硬化物の１００℃における貯蔵弾性率（Ｅ’１００）と、前記プリズムシートの３０℃における貯蔵弾性率（Ｅ’３０）との比（Ｅ’３０／Ｅ’１００）が、０．８以上５．０以下であることが好ましい。
Ｅ’３０／Ｅ’１００が５．０以下であることにより、温度変化に対するリニアプリズムの変形が抑制されるため、製造時や使用時におけるプリズムシートの光学性能の変化を抑制することができる。本発明においては、中でも、Ｅ’３０／Ｅ’１００が、３．０以下であることが好ましく、２．０以下であることがより好ましい。一方、Ｅ’３０／Ｅ’１００の下限は特に限定されないが、通常０．８以上であり、１．０以上であることが好ましい。
【００２５】
また、本発明においては、前記プリズムシートを構成する樹脂組成物の硬化物の押し込み硬さは、リニアプリズムの傷つきが抑制される点から、１０００ＭＰａ以上であることが好ましく、１１００ＭＰａ以上であることがより好ましい。押し込み硬さは、所定の圧子を測定対象となる樹脂組成物の硬化物に押し込み、荷重−変位曲線を測定することで算出することができる。
【００２６】
［リニアプリズム表面の算術平均粗さ（Ｒａ）］
本発明におけるプリズムシートにおいては、リニアプリズム表面の算術平均粗さ（Ｒａ）が２０ｎｍ以下である。リニアプリズム表面の算術平均粗さ（Ｒａ）が２０ｎｍ以下であることにより、表面が平坦で、光学性能に優れると共に、平坦な金属層を形成することができる。本発明においては、中でも算術平均粗さ（Ｒａ）が１５ｎｍ以下であることが好ましく、算術平均粗さ（Ｒａ）が１２ｎｍ以下であることがより好ましい。
本発明において算術平均粗さ（Ｒａ）は、ＪＩＳ  Ｂ０６０１（１９９４）に規定する算術平均粗さ（Ｒａ）である。一方、算術平均粗さ（Ｒａ）の下限は特に限定されないが、例えば、３ｎｍ以上である。
リニアプリズム表面の算術平均粗さは、例えば、Ｚｙｇｏ社製、白色干渉計、ＮｅｗＶｉｅｗ  ８０００を用いて測定することができる。
【００２７】
＜その他の構成＞
本発明のプリズムシートは、本発明の効果を損なわない範囲で、透明基材や、その他の層を有していてもよい。
【００２８】
透明基材は、光学用途に用いられる従来公知の透明基材の中から適宜選択すればよく、特に限定されない。前記透明基材に用いられる材料としては、例えば、トリアセチルセルロース等のアセチルセルロース系樹脂、ポリエチレンテレフタレート、ポリエチレンナフタレート等のポリエステル系樹脂、ポリエチレンやポリメチルペンテン等のオレフィン系樹脂、アクリル系樹脂、ポリウレタン系樹脂、ポリエーテルサルホンやポリカーボネート、ポリスルホン、ポリエーテル、ポリエーテルケトン、アクリロニトリル、メタクリロニトリル、シクロオレフィンポリマー、シクロオレフィンコポリマー等の透明樹脂、ソーダ硝子、カリ硝子、鉛ガラス等の硝子、ＰＬＺＴ等のセラミックス、石英、蛍石等の無機材料、及びこれらの複合材料等が挙げられる。
また、前記透明基材は、ロールの形で供給されるもの、巻き取れるほどには曲がらないが負荷をかけることによって湾曲するもの、完全に曲がらないもののいずれであってもよく、用途に応じて適宜選択することができる。
なお、本発明においては、透明基材に表面処理（例えば、ケン化処理、グロー放電処理、コロナ放電処理、紫外線（ＵＶ）処理、火炎処理）を施してもよく、プライマー層（接着剤層）を形成してもよい。本発明における透明基材は、これらの表面処理及びプライマー層も含めたものをいう。
【００２９】
透明基材の平均光透過率は７０％以上、さらには８５％以上であることが好ましい。ここで、光透過性基材の透過率は、ＪＩＳ  Ｋ７３６１−１（プラスチック−透明材料の全光透過率の試験方法）により測定することができる。
透明基材の厚さは、用途に応じて適宜選択すればよいものであるが、１００μｍ以上２ｍｍ以下であることが好ましく５００μｍ以上１．５ｍｍ以下とすることがより好ましい。
【００３０】
［プリズムシートの製造方法］
本発明に係るプリズムシートは、樹脂組成物を硬化させることにより製造されるものであり、当該樹脂組成物の硬化物のガラス転移温度（Ｔｇ）が１００℃以上であり、プリズムシートの５０℃における延在方向の貯蔵弾性率（Ｅ’５０）が、２．５×１０９［Ｐａ］以上であり、リニアプリズム表面の算術平均粗さ（Ｒａ）が２０ｎｍ以下であるように製造される。
例えば、所定の凹凸形状を有する金型に、後述するプリズムシート用樹脂組成物を充填し、必要に応じて乾燥させた後、加熱又は光照射により硬化することにより、樹脂組成物の硬化物からなるプリズムシートを得ることができる。
光照射には、主に、紫外線、可視光、電子線、電離放射線等が使用される。紫外線硬化の場合には、超高圧水銀灯、高圧水銀灯、低圧水銀灯、カーボンアーク、キセノンアーク、メタルハライドランプ等の光線から発する紫外線等を使用する。
エネルギー線源の照射量は、紫外線波長３６５ｎｍでの積算露光量として、５０〜５０００ｍＪ／ｃｍ２程度である。また、加熱する場合には、通常４０〜１２０℃の温度で処理する。
【００３１】
上記の物性を満たすプリズムシートを形成可能な樹脂組成物の一例として、下記のプリズムシート用樹脂組成物が挙げられる。
即ち、本発明に係るプリズムシート用樹脂組成物は、少なくとも単官能（メタ）アクリレートと、多官能（メタ）アクリレートを含有し、前記多官能（メタ）アクリレートが、トリシクロデカン骨格を有する多官能（メタ）アクリレートを含むことを特徴とする。
上記プリズムシート用樹脂組成物は、トリシクロデカン骨格を有する多官能（メタ）アクリレートを含む。当該トリシクロデカン骨格は、例えばベンゼン環等と比較して、嵩高く、且つ柔軟な構造を有しているため、高弾性で、低収縮性を備え、表面が平坦な硬化物が得られるものと推定される。また、単官能（メタ）アクリレートと多官能（メタ）アクリレートとを併用することにより樹脂組成物の硬化物が、柔軟で且つ高弾性となるものと推定される。
【００３２】
当該プリズムシート用樹脂組成物は、少なくとも単官能（メタ）アクリレートと、多官能（メタ）アクリレートとを含むものであり、本発明の効果を損なわない範囲で、更に他の成分を含有してもよいものである。以下、このようなプリズムシート用樹脂組成物について詳細に説明する。
【００３３】
（１）多官能（メタ）アクリレート
本発明のプリズムシート用樹脂組成物において多官能（メタ）アクリレートとしては、少なくともトリシクロデカン骨格を有する多官能（メタ）アクリレートを含有すればよく、必要に応じて更に他の多官能（メタ）アクリレートを含有してもよいものである。
トリシクロデカン骨格を有する多官能（メタ）アクリレートとしては、例えば、トリシクロデカンジメタノールジアクリレート、トリシクロデカンジメタノールジメタクリレートなどが挙げられ、本発明においては、下記化学式（１）で表されるトリシクロデカンジメタノールジアクリレートを含有することが好ましい。
【００３４】
【化１】
2018054827.tif 000003
【００３５】
本発明のプリズムシート用樹脂組成物において、トリシクロデカン骨格を有する多官能（メタ）アクリレートの含有割合は、特に限定されないが、プリズムシート用樹脂組成物の固形分１００質量部に対して、５質量部以上６０質量部以下であることが好ましく、１０質量部以上５０質量部以下であることがより好ましい。
なお、本発明において固形分とは、樹脂組成物に含まれる溶剤以外のすべての成分の和をいい、例えば、室温（２０℃〜３５℃）で液状の樹脂であっても固形分に含まれるものとする。
【００３６】
また、その他の多官能（メタ）アクリレートとしては、例えば、エチレングリコールジ（メタ）アクリレート、ジエチレングリコールジ（メタ）アクリレート、プロピレンジ（メタ）アクリレート、ヘキサンジオールジ（メタ）アクリレート、ポリエチレングリコールジ（メタ）アクリレート、ビスフェノールＡジ（メタ）アクリレート、テトラブロモビスフェノールＡジ（メタ）アクリレート、ビスフェノールＳジ（メタ）アクリレート、ブタンジオールジ（メタ）アクリレート、フタル酸ジ（メタ）アクリレート、エチレンオキサイド変性ビスフェノールＡジ（メタ）アクリレート、トリメチロールプロパントリ（メタ）アクリレート、ペンタエリスリトールトリ（メタ）アクリレート、ペンタエリスリトールテトラ（メタ）アクリレート、トリス（アクリロキシエチル）イソシアヌレート、ペンタエリスリトールテトラ（メタ）アクリレート、ジペンタエリスリトールヘキサ（メタ）アクリレート、ウレタントリ（メタ）アクリレート、エステルトリ（メタ）アクリレート、ウレタンヘキサ（メタ）アクリレート、エチレンオキサイド変性トリメチロールプロパントリ（メタ）アクリレート等が挙げられる。多官能（メタ）アクリレートは、１種単独で、又は２種以上を組み合わせて用いることができる。
本発明のプリズムシート用樹脂組成物において、その他の多官能（メタ）アクリレートの含有割合は、特に限定されないが、プリズムシート用樹脂組成物の固形分１００質量部に対して、１０質量部以下であることが好ましく、５質量部以下であることがより好ましい。
【００３７】
（２）単官能（メタ）アクリレート
単官能（メタ）アクリレートは、特に限定されず、公知のものの中から適宜選択して１種単独で、又は、２種以上を組み合わせて用いることができる。
単官能（メタ）アクリレートの具体例としては、メチル（メタ）アクリレート、ヘキシル（メタ）アクリレート、デシル（メタ）アクリレート、アリル（メタ）アクリレート、ベンジル（メタ）アクリレート、ブトキシエチル（メタ）アクリレート、ブトキシエチレングリコール（メタ）アクリレート、シクロヘキシル（メタ）アクリレート、ジシクロペンタニル（メタ）アクリレート、２−エチルヘキシル（メタ）アクリレート、グリセロール（メタ）アクリレート、グリシジル（メタ）アクリレート、２−ヒドロキシエチル（メタ）アクリレート、２−ヒドロキシプロピル（メタ）アクリレート、イソボニル（メタ）アクリレート、イソデキシル（メタ）アクリレート、イソオクチル（メタ）アクリレート、ラウリル（メタ）アクリレート、２−メトキシエチル（メタ）アクリレート、メトキシエチレングリコール（メタ）アクリレート、テトラヒドロフルフリル（メタ）アクリレート、フェノキシエチル（メタ）アクリレート、ステアリル（メタ）アクリレート、ドデシル（メタ）アクリレート、トリデシル（メタ）アクリレート、ビフェニロキシエチルアクリレート、ビスフェノールＡジグリシジル（メタ）アクリレート、ビフェニリロキシエチル（メタ）アクリレート、エチレンオキサイド変性ビフェニリロキシエチル（メタ）アクリレート、ビスフェノールＡエポキシ（メタ）アクリレート等が挙げられる。
本発明においては、中でも、下記化学式（２）で表されるテトラヒドロフルフリル（メタ）アクリレートを含有することが好ましい。当該テトラヒドロフルフリルアクリレートが有する５員環構造により柔軟で且つ高弾性となるものと推定される。
【００３８】
【化２】
2018054827.tif 000004
【００３９】
本発明のプリズムシート用樹脂組成物において、単官能（メタ）アクリレートの含有割合は、特に限定されないが、プリズムシート用樹脂組成物の固形分１００質量部に対して、１０質量部以上４０質量部以下であることが好ましく、１５質量部以上３０質量部以下であることがより好ましい。
【００４０】
また、プリズムシート用樹脂組成物は、本発明の効果を損なわない範囲で、その他の樹脂を含んでいてもよい。その他の樹脂は、プリズム層形成用に用いられる従来公知の樹脂の中から適宜選択して用いることができる。中でも、プリズム層の復元性が向上しやすい点から、イソホロンジイソシアネート、トリレンジイソシアネート、トリフェニルフォスフィン、Ｎ−ジオクチルメチルアミン等が挙げられる。
上記その他の樹脂の含有量は、前記組成物の全固形１００質量部に対して、１質量部以上８質量部以下であることが好ましい。
【００４１】
（３）光重合開始剤
上記（メタ）アクリレートの硬化反応を開始又は促進させるために、必要に応じて光重合開始剤を適宜選択して用いても良い。光重合開始剤の具体例としては、例えば、ビスアシルフォスフィノキサイド、１−ヒドロキシシクロヘキシルフェニルケトン（例えば、商品名：Ｉｒｇａｃｕｒｅ１８４、ＢＡＳＦ社製）、２−ヒドロキシ−２−メチル−１−フェニルプロパン−１−オン、２，２−ジメトキシ−１，２−ジフェニルエタン−１−オン、１−［４−（２−ヒドロキシエトキシ）−フェニル］−２−ヒドロキシ−２−メチル−１−プロパン−１−オン、２−メチル−１−［４−（メチルチオ）フェニル］−２−モルフォリノプロパン−１−オン、２−ベンジル−２−ジメチルアミノ−１−（４−モルフォリノフェニル）−ブタノン−１、２−ヒドロキシ−２−メチル−１−フェニル−プロパン−１−ケトン、２，４，６−トリメチルベンゾイルジフェニルフォスフィンオキサイド、フェニルビス（２，４，６−トリメチルベンゾイル）−フォスフィンオキサイド（例えば、商品名：ＬｕｃｉｒｉｎＴＰＯ：ＢＡＳＦ社製）、フェニル（２，４，６−トリメチルベンゾイル）ホスフィン酸エチル等が挙げられる。これらは、１種単独で、又は２種以上を組み合わせて用いることができる。
【００４２】
光重合開始剤を用いる場合、当該光重合開始剤の含有量は、通常、プリズムシート用樹脂組成物の全固形分に対して０．８〜２０質量％であり、０．９〜１０質量％であることが好ましい。
【００４３】
（４）溶剤
本発明においてプリズムシート用樹脂組成物は、塗工性などを付与する点から溶剤を用いてもよい。溶剤を用いる場合、当該溶剤は、組成物中の各成分とは反応せず、当該各成分を溶解乃至分散可能な溶剤の中から適宜選択して用いることができる。このような溶剤の具体的としては、例えば、ベンゼン、ヘキサン等の炭化水素系溶剤、メチルエチルケトン、メチルイソブチルケトン、シクロヘキサノン等のケトン系溶剤、テトラヒドロフラン、１，２−ジメトキシエタン、プロピレングリコールモノエチルエーテル（ＰＧＭＥ）等のエーテル系溶剤、クロロホルム、ジクロロメタン等のハロゲン化アルキル系溶剤、酢酸メチル、酢酸エチル、酢酸ブチル、プロピレングリコールモノメチルエーテルアセテート等のエステル系溶剤、Ｎ，Ｎ−ジメチルホルムアミド等のアミド系溶剤、およびジメチルスルホキシド等のスルホキシド系溶剤、シクロヘキサン等のアノン系溶剤、メタノール、エタノール、およびプロパノール等のアルコール系溶剤を例示することができるが、これらに限られるものではない。また、樹脂組成物に用いられる溶剤は、１種類単独で用いてもよく、２種類以上の溶剤の混合溶剤でもよい。
【００４４】
本発明のプリズムシート用樹脂組成物において溶剤を使用する場合、当該溶剤の含有割合は、樹脂組成物全量に対して、１０質量％以下であることが好ましく、５質量％以下であることがより好ましい。更に、本発明のプリズムシート用樹脂組成物は、プリズムシート表面の平坦性の点から、実質的に溶剤を含有しないことがより好ましい。溶剤を含有しないプリズムシート用樹脂組成物を調製する場合、塗工性等の観点から、前記単官能（メタ）アクリレート及び前記多官能（メタ）アクリレートのうち、少なくとも一種が、２０℃以上３５℃以下の温度範囲の少なくとも一部で液状の化合物であることが好ましい。
【００４５】
（５）その他の成分
プリズムシート用樹脂組成物は、本発明の効果を損なわない範囲で、更にその他の成分を含有してもよい。その他の成分としては、例えば、濡れ性調整のための界面活性剤、密着性向上のためのシランカップリング剤、安定化剤、消泡剤、ハジキ防止剤、酸化防止剤、凝集防止剤、粘度調製剤等が挙げられる。
【００４６】
本発明に係るプリズムシートは、液晶表示装置等のバックライト等に好適に用いられるほか、後述する半透過半反射型の光学シートに好適に用いることができる。
【００４７】
２．光学シート
本発明の係る光学シートは、前記本発明に係るプリズムシートのリニアプリズムが配置された面側に、反射層と、樹脂層とを有することを特徴とする。
【００４８】
本発明の光学シートについて図を参照して説明する。図４は、本発明に係る光学シートの一実施形態を模式的に示す斜視図である。また図５における光学シートのＣ−Ｃ'断面の一部を模式的に示す断面図である。
図４の例に示されるように、本発明の光学シート２０は、前記本発明に係るプリズムシート１０上に、反射層４と樹脂層５が設けられている。図４及び図５の例では、反射層４は、第一傾斜面２上にのみ形成されている。当該反射層４は、入射した光の一部を反射し、その他を透過する半透過半反射層である。反射層４の反射率と透過率の割合は、用途に応じて適宜設定することができる。
本発明の光学シートは、前記リニアプリズム表面の平坦性に優れるため、反射層の全線透過率を８０％以上として設計した場合であっても、反射層の鏡面性に優れている。
なお、全線透過率は、ＪＩＳ  Ｋ７３６１−１（プラスチック−透明材料の全光透過率の試験方法）により測定することができる。
【００４９】
本発明において反射層は、透過性を有する反射層として従来公知のものの中から適宜選択して用いることができる。当該反射層としては、例えば、金属層、誘電体層、及びこれらの組み合わせを挙げることができ、金属層又は誘電体層の１層のみからなる層であってもよく、金属層及び誘電体層の中から２層以上を組み合わせた多層膜であってもよい。
【００５０】
上記反射層として金属層を用いる場合、当該金属層を形成する金属としては、特に限定されないが、光反射性の高い金属が好ましく、例えば、アルミニウム、ニッケル、銀などが好ましい。
金属層の形成方法は、特に限定されず、従来公知の方法を用いることができる。例えば、蒸着法、スパッタ法や、金属箔の転写等により形成することができる。
中でも、本発明の光学シートにおける金属層は、製造が容易な点から、蒸着法によってアルミニウム膜を形成することが好ましい。当該金属層の厚みとしては、特に限定されないが、アルミニウムの場合、４０〜６０Åに調整することが、反射性と、透過性の両立の点から好ましい。
【００５１】
また、上記反射層として誘電体層を用いる場合、当該誘電体層を形成する化合物としては、従来公知のものの中から適宜選択することがでる。具体的には、例えば、酸化ケイ素（ＳｉＯ２）、酸化チタン（ＴｉＯ２）、酸化ジルコニウム（ＺｒＯ２）等が挙げられる。本発明において反射層として誘電体層を用いる場合は、屈折率差の大きい誘電体層を順次積層した多層膜とすることが好ましく、具体的には、酸化ケイ素層と、酸化チタン層とを交互に積層した多層膜や、酸化ケイ素と酸化ジルコニウムを交互に積層した多層膜等が好適に挙げられる。当該多層膜のは、３〜７層であることが好ましく、５〜７層であることがより好ましい。
【００５２】
更に本発明の光学シートは、上記反射層の保護等の目的から、反射層上に樹脂層が設けられる。当該樹脂層は、透明性を有する公知の樹脂の中から適宜選択して用いればよい。例えば、前記プリズムシート用樹脂組成物と同様のものが好適なものとして挙げられる。
樹脂層の形成方法は特に限定されず、例えば、反射層上に、当該樹脂層形成用の樹脂組成物を塗布して、必要に応じて硬化させることにより樹脂層としてもよく、予め、同一形状のプリズムシートを２枚準備し、一方のプリズムシートには反射層を形成し、当該反射層を有するプリズムシートと、もう一枚のプリズムシートのプリズム面同士を重ね合わせることにより、光学シートを形成してもよい。
【００５３】
本発明に係る光学シートは、透過性と鏡面性に優れた光学シートであるため、後述するヘッドアップディスプレイと呼ばれる表示装置用途に特に好適に用いることができる。
【００５４】
３．表示装置
本発明に係る表示装置は、前記本発明に係る光学シートと、前記光学シートに映像光を投影する映像源と、を備えることを特徴とする。
本発明に係る表示装置について図を参照して説明する。図６は、本発明に係る表示装置の一実施形態を模式的に示す概念図である。図６の例に示される表示装置１００は、少なくとも映像源６と、前記本発明に係る光学シート２０とを有し、当該光学シート２０は例えば車のフロントガラス等の透明板７上に固定されている。
映像源６から照射された映像光Ｂ１は、前記本発明に係る光学フィルム２０に入射すると、少なくとも一部が反射層４で反射し、反射光Ｂ２が観察者Ｄに届けられる。一方、透明版７を透過した光Ｃは、少なくとも一部が光学フィルム２０を透過し、観察者Ｄに届けられる。前記本発明に係る光学フィルム２０は、透過性と鏡面性に優れた光学シートであるため、本発明の表示装置は、映像鮮明性に優れ、十分な透過性を有する表示装置となる。
本発明において映像源６の構成は特に限定されるものではなく、一般的に映像源として公知の構成とすることができる。
【００５５】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【実施例】
【００５６】
（実施例１  プリズムシートＡの製造）
（１）下記の化合物を含有する樹脂組成物Ａを調製した。
・テトラヒドロフルフリルアクリレート
・トリシクロデカンジメタノールジアクリレート
・イソホロンジイソシアネート
・２−ヒドロキシエチルアクリレート
・Ｉｒｇａｃｕｒｅ１８４（光重合開始剤）
・ルシリンＴＰＯ（光重合開始剤）
【００５７】
（２）プリズムシート用の型に、前記樹脂組成物Ａを塗布し当該塗膜上に基材を載せて光照射をし、樹脂組成物Ａを硬化した。金型から外すことにより、実施例１のプリズムシートＡを得た。
【００５８】
（実施例２  プリズムシートＢの製造）
（１）下記の化合物を含有する樹脂組成物Ｂを調製した。
・テトラヒドロフルフリルアクリレート
・トリシクロデカンジメタノールジアクリレート
・イソシアヌル酸エチレンオキサイド変性アクリレート
・イソホロンジイソシアネート
・２−ヒドロキシエチルアクリレート
・Ｉｒｇａｃｕｒｅ１８４（光重合開始剤）
・ルシリンＴＰＯ（光重合開始剤）
【００５９】
（２）前記実施例１の（２）において、樹脂組成物Ａを、上記樹脂組成物Ｂに変更した以外は、実施例１の（２）と同様にして、プリズムシートＢを得た。
【００６０】
（比較例１  プリズムシートＣの製造）
（１）下記の化合物を含有する樹脂組成物Ｃを調製した。
・エチレンオキサイド変性ビスフェノールＡジアクリレート
・エチレンオキサイド変性フェノキシエチルアクリレート
【００６１】
（２）前記実施例１の（２）において、樹脂組成物Ａを、上記樹脂組成物Ｃに変更した以外は、実施例１の（２）と同様にして、プリズムシートＣを得た。
【００６２】
（比較例２  プリズムシートＤの製造）
下記化合物を含有する樹脂組成物Ｄを調製した。
・メタクリル酸ベンジル
・メタクリル酸イソボニル
・ペンタエリスリトール多官能アクリレート
・イソホロンジイソシアネート
・２−ヒドロキシエチルアクリレート
・２−ヒドロキシエチルメタクリレート
・１，６−ヘキサンジオール
・１，５−ペンタンジオール
・Ｉｒｇａｃｕｒｅ１８４（光重合開始剤）
・Ｉｒｇａｃｕｒｅ８１９（光重合開始剤）
【００６３】
［評価］
（ガラス転移温度、貯蔵弾性率の測定）
上記樹脂組成物Ａ〜Ｄの塗膜を、それぞれ十分に硬化させて、平坦で、基材を有しない、厚さ１ｍｍ、幅５ｍｍ、長さ２０ｍｍの単膜とした。次いで、動的粘弾性測定装置ＲＳＡ−Ｇ２（ＴＡ  Ｉｎｓｔｒｕｍｅｎｔｓ製）を用い、引張モードで、ガラス転移温度（Ｔｇ）及び、３０℃、５０℃、１００℃における貯蔵弾性率（Ｅ’３０、Ｅ’５０、Ｅ’１００）をそれぞれ測定した。結果を表１に示す。
【００６４】
（押し込み硬さの測定）
実施例及び比較例のプリズムシートについて、それぞれナノインデンテーション試験を行い、押し込み硬さを測定した。結果を表１に示す。
【００６５】
（収縮率の測定）
実施例及び比較例のプリズムシートについて、それぞれＪＩＳ  Ｋ７１５２−４に準拠し、収縮率を測定した。結果を表１に示す。
【００６６】
（表面粗さ測定）
実施例及び比較例のプリズムシートの表面の凹凸を、Ｚｙｇｏ社製、白色干渉計、ＮｅｗＶｉｅｗ  ８０００を用いて測停止、算術平均粗さ（Ｒａ）を算出した。結果を表１に示す。
【００６７】
（鏡面性評価）
実施例及び比較例のプリズムシートのプリズム面にスパッタによりアルミニウム層を形成した。当該アルミニウム層は、ＪＩＳ  Ｋ７３６１−１（プラスチック−透明材料の全光透過率の試験方法）により全線透過率が８０％以上となることを確認した。当該アルミニウム層が形成されたプリズム面にそれぞれ映像源から映像を照射し、当該映像の反射光の乱れを確認した。結果を表１に示す。
＜評価基準＞
○：反射光の乱れが観察されなかった。
×：反射光の乱れが観察された。
【００６８】
【表１】
2018054827.tif 000005
【００６９】
［結果のまとめ］
表１に示されるように、ガラス転移温度（Ｔｇ）が１００℃以上であり、５０℃における貯蔵弾性率（Ｅ’５０）が、２．５×１０９［Ｐａ］以上の樹脂組成物の硬化物を用いて形成された実施例１〜２のプリズムシートは、表面が平坦で、形状変化が抑制され、透過性と鏡面性に優れた光学シートを得ることができることが明らかとなった。
【符号の説明】
【００７０】
１    リニアプリズム
２    第１傾斜面
３    第２傾斜面
４    反射層
５    樹脂層
６    映像源
７    透明板
１０  プリズムシート
２０  光学フィルム
１００  表示装置
Ａ    延在方向
Ｂ１  映像光
Ｂ２  映像光の反射光
Ｃ    透過光
Ｄ    観察者
Ｐ    配列ピッチ
Ｈ    リニアプリズムの高さ
ａ、ｂ  リニアプリズムの付け根位置
ｃ    リニアプリズムの頂点
α、β  リニアプリズムの立ち上がり角の角度
【図１】
2018054827.tif 000006
【図２】
2018054827.tif 000007
【図３】
2018054827.tif 000008
【図４】
2018054827.tif 000009
【図５】
2018054827.tif 000010
【図６】
2018054827.tif 000011